Brevet FR3052456A1 (20171215)
REVENDICATIONS1. Matériau époxyde susceptible d'être obtenu suivant un procédé comprenant les étapes suivantes : a) on mélange au moins un monomère et/ou prépolymère époxyde bio-sourcé avec un agent réticulant comprenant, de préférence constitué par, au moins un liquide ionique et éventuellement avec au moins un monomère et/ou prépolymère époxyde d'origine fossile ; b) on met en forme et durcit le mélange ainsi obtenu.\n<CLM>\1\tMatériau selon la revendication 1, caractérisé en ce que le monomère et/ou prépolymère époxyde bio-sourcé est obtenu à partir d'épichlorhydrine et d'un polyol bio-sourcé.\n<CLM>\1\tMatériau selon la revendication 2, caractérisé en ce que le polyol bio-sourcé est choisi parmi : une résine phénol-formaldéhyde bio-sourcée, obtenue par polymérisation de cardanol avec du formaldéhyde ; le cardanol ; un carbohydrate tel que l'isosorbide, l'isomannide, l'isoidide, le sucrose, le maltitol et le sorbitol ; le produit de réaction de poudre de bois avec du résorcinol, du polyéthylène glycol ou de la glycérine ; un polyphénol tel que la catéchine ; la lignine ; l'acide diphénolique (DPA) dérivé d'acide lévulinique ; le glycérol ; et leurs mélanges.\n<CLM>\1\tMatériau selon la revendication 1, caractérisé en ce que la résine époxyde bio-sourcée est une huile végétale époxydée ou le produit d'époxydation d'un ester de sucrose d'acides gras issus d'huile végétale.\n<CLM>\1\tMatériau selon l'une quelconque des revendications 1 à 4, caractérisé en ce que le monomère et/ou prépolymère époxyde d'origine fossile est le diglycidyl éther de bisphénol A (DGEBA).\n<CLM>\1\tMatériau selon l'une quelconque des revendications 1 à 5, caractérisé en ce que le cation formant le liquide ionique est choisi dans le groupe constitué des cations tétraalkylphosphonium, N,N-dialkylimidazolium, N-alkylpyridinium, N- dialkylpipéridinium, N-dialkylpyrrolidinium, tétraalkylammonium, pyrazolium, Nalkylthiazolium, trialkylsulfonium, trialkyltriazolium, ainsi que leurs mélanges, de préférence des cations tétraalkylphosphonium dont le groupe alkyle est avantageusement linéaire et renferme de 1 à 18 et de préférence de 4 à 14 atomes de carbone. 3052456 16\n<CLM>\1\tMatériau selon l'une quelconque des revendications 1 à 6, caractérisé en ce que l'anion formant le liquide ionique est choisi dans le groupe constitué des anions dialkylphosphate, dialkylphosphinate, dicyanamide [N(CN)2]-, bis(trifluorométhylsulfonyl)imide [NTf2]-, bis(trifluorométhane)sulfonimide [TF SIL alkylcarboxylate, hexafluorophosphate [PF6]-, 5 sulfonate, alkylsulfate, tétrafluoroborate [BEI] , trifluorométhanesulfonate [CF3S03]-, [C4F9S03]-, [CF3CO2]-, [(CF3502)3C]-, [(CF3502)2N]-, nitrate [NO3]-, [C104]-, Br-, Cl- [Al2C17]-, chloroaluminate [A1C14]-, [CuC12], [AuCle, [ZnC13]-, [SnCle, ainsi que leurs mélanges, de préférence des anions dialkylphosphate, dialkylphosphinate, dicyanamide, alkylcarboxylate et leurs mélanges, où le groupe alkyl est linéaire ou 10 ramifié et comprend indépendamment de 1 à 12 et de préférence de 2 à 8 atomes de carbone.\n<CLM>\1\tMatériau selon l'une quelconque des revendications 1 à 7, caractérisé en ce que le liquide ionique est le bis(2,4,4-triméthylpentyl) phosphinate de 15 trihexyl(tétradécyl)phpsphonium (IL-TMP)\n<CLM>\1\tMatériau selon l'une quelconque des revendications 1 à 8, caractérisé en ce que le liquide ionique représente de 5 à 50 parties en poids pour cent parties en poids de l'ensemble des monomères et/ou prépolymères époxyde. 20\n<CLM>\1\tUtilisation du matériau selon l'une quelconque es revendications 1 à 9 pour la fabrication de pièces ou de revêtements utilisables dans les domaines aéronautique, aérospatial, automobile, maritime, éolien, électronique ou encore dans le domaine du sport et des loisirs. 25\n<CLM>\1\tProcédé de fabrication d'un matériau composite comprenant les étapes suivantes : a) on mélange au moins un monomère et/ou prépolymère époxyde bio-sourcé avec un agent réticulant comprenant, de préférence constitué par, au moins un liquide ionique et éventuellement avec au moins un monomère et/ou prépolymère époxyde d'origine 30 fossile ; b) on met en forme et durcit le mélange ainsi obtenu.